(57)【要約】【課題】熱間圧延後の鋼板を酸に浸漬して鋼板表面のスケールを除去する酸洗工程において、熱延鋼板表層のスケールを改質させることにより酸洗性を向上させる簡便な熱延鋼板の酸洗方法を提供する。【解決手段】熱間圧延後の鋼板Ｉを酸洗して鋼板表面のスケールを除去する工程において、熱間圧延後の鋼板Ｉを酸に浸漬する前に、鋼板表面のスケールの最表層にレーザビームを照射して、スケールの表面温度が１０００℃以上かつ母材と該スケールの界面の温度が１５００℃以下となるように加熱し、スケール中におけるウスタイトの組成比率を増加させる。また、熱延鋼板Ｉの板幅方向についてセンター部よりもエッジ部における鋼板表面のスケールの表面温度を高くする。さらに、レーザビームの照射によってスケール表面を加熱する前または後に、スケールに機械的な作用を与える。【選択図】図１
2008302395.tif 000002
【特許請求の範囲】
【請求項１】
熱間圧延後の鋼板を酸洗して鋼板表面のスケールを除去する工程における熱延鋼板の酸洗性を向上させる熱延鋼板の酸洗性向上方法であって、
前記熱間圧延後の鋼板を酸に浸漬する前に、前記スケールの最表層にレーザビームを照射して、該スケールの表面を１０００℃以上かつ母材と該スケールの界面の温度が１５００℃以下となるように加熱することにより、該スケール中の組成におけるウスタイトの比率を増加させることを特徴とする熱延鋼板の酸洗性向上方法。
【請求項２】
１本または複数本のレーザビームを用いて、レーザビームの空間強度分布が熱延鋼板の板幅方向全体に広がるようにし、該熱延鋼板を通板することによって、該熱延鋼板の全面にレーザビームを照射することを特徴とする請求項１に記載の熱延鋼板の酸洗性向上方法。
【請求項３】
１本または複数本のレーザビームを熱延鋼板の板幅方向に走査し、該レーザビームの走査領域が鋼板の板幅方向全体に広がるようにし、該熱延鋼板を通板することによって、該熱延鋼板の全面にレーザビームを照射することを特徴とする請求項１に記載の熱延鋼板の酸洗性向上方法。
【請求項４】
前記レーザビームの照射によってスケール表面を加熱する際に、前記熱延鋼板の板幅方向についてセンター部よりもエッジ部におけるスケールの表面温度を高くすることを特徴とする請求項１〜３のいずれか１項に記載の熱延鋼板の酸洗性向上方法。
【請求項５】
前記レーザビームの照射によってスケール表面を加熱する前または後に、スケールに機械的な作用を与えることを特徴とする請求項１〜４のいずれか１項に記載の熱延鋼板の酸洗性向上方法。
【発明の詳細な説明】
【技術分野】
【０００１】
本発明は、鋼材表層を加熱しスケールを改質することによって、鋼材の酸洗性を向上させるのに好適な技術に関する。
【背景技術】
【０００２】
種々の鉄鋼製品を作るプロセスの中で用いられる酸洗は、鋼材表層に付いた鉄の酸化物（以下、スケールと呼称する）を塩酸や硫酸等の酸液に浸すことで除去する工程である。この工程の能力を向上させるために酸洗性を向上させる方法に関しては、従来から種々の提案が為されてきた。
【０００３】
まず、スケールへの微細亀裂の付与やスケールを母材から浮かせるなど、機械的な作用を与えて、スケールと母材の界面への酸液の浸透を速くすることによって酸洗速度を上げる方法である。この代表的なものがテンションレベラーである。これは特許文献１に開示されているように、張力が掛かりながら通板される板に、上下に千鳥状に配置されたロールにより繰り返し曲げ応力を印加して、スケールに亀裂を生じさせる装置である。
【０００４】
機械的作用を与える手段として、レーザを用いる方法も提案されている。特許文献２には、レーザビームの照射によってスケールが加熱される過程で発生する酸素ガスの膨張を利用してスケールに亀裂を与える方法が開示されている。また、特許文献３には、レーザビームの照射による局部加熱に伴って発生する熱膨張・収縮を利用し、スケールを母材から浮かせる方法が開示されている。また特許文献４には、レーザ照射によるミシン目状の亀裂付与とテンションレベラーを組み合わせた亀裂導入方法が開示されている。
【０００５】
また、スケールに機械的作用を与える以外の方法として、板を３００℃程度まで加熱した状態で酸液に浸透させることで、核沸騰状態を実現することにより酸洗速度を向上させる方法が特許文献５に開示されている。
【０００６】
さらにまた、新しい方法として、スケールを改質させるアプローチで酸洗能力を向上する方法が特許文献６に開示された。以下この発明の方法について述べる。
【０００７】
熱間圧延された直後の熱延鋼板には、表層よりＦｅ２Ｏ３（ヘマタイト）、Ｆｅ３Ｏ４（マグネタイト）、ＦｅＯ（ウスタイト）の３層構造となっているが、熱延後の鋼板温度が５７０℃以下になるとウスタイトは不安定となり４ＦｅＯ→Ｆｅ３Ｏ４＋Ｆｅの共析変態が進み、マグネタイト中に鉄粒子が析出したスケール構造となる。また、ヘマタイト、マグネタイト、ウスタイトを塩酸液中に浸漬した場合の溶解速度は、ウスタイト≫マグネタイト＞ヘマタイトの順位であり、スケール組成でウスタイトが占める比率が大きいほど、塩酸による酸洗時間が短くなることが知られている。熱間圧延後の鋼板を酸洗する前に、スケールの温度を７００℃以上に加熱すると数秒で上述の共析変態の逆変態が生じ、マグネタイトがウスタイトに変わる。特許文献６に示された方法はこのウスタイトの生成を利用するものであり、加熱・保温する雰囲気の露点を２０℃以下とする条件下で、酸洗時間が２０％程度短縮されることが示された。
【特許文献１】特開昭４９−５８０２７号公報
【特許文献２】特許２６２７１８７号公報
【特許文献３】特開昭６１−９５７１８号公報
【特許文献４】特許３４０６１７５号公報
【特許文献５】特開平０９−３６７３号公報
【特許文献６】特開２００６−２２４１２０号公報
【発明の開示】
【発明が解決しようとする課題】
【０００８】
特許文献６に開示された方法は、露点２０℃以下の雰囲気が必要である。これは、露点が２０℃以上の酸化雰囲気では、加熱もしくは保温時にスケールと母材との境界付近に析出する鋼中成分が分散され密着度が強固となってスケールが剥離しにくくなるからである。しかしながら、この雰囲気制御のために加熱・保温のための設備が大掛かりになるという問題があった。
【０００９】
本発明は上記課題に鑑みてなされたものであり、従来よりも小型な設備を用いて熱延鋼板の酸洗性を向上させることが可能な技術を提供することをその目的とする。
【課題を解決するための手段】
【００１０】
本発明の熱延鋼板の酸洗性向上方法は、熱間圧延後の鋼板を酸洗して鋼板表面のスケールを除去する工程における熱延鋼板の酸洗性を向上させる熱延鋼板の酸洗性向上方法であって、前記熱間圧延後の鋼板を酸に浸漬する前に、前記スケールの最表層にレーザビームを照射して、該スケールの表面を１０００℃以上かつ母材と該スケールの界面の温度が１５００℃以下となるように加熱することにより、該スケール中の組成におけるウスタイトの比率を増加させることを特徴とする。
【００１１】
また、上記酸洗性向上方法において、１本または複数本のレーザビームを用いて、レーザビームの空間強度分布が熱延鋼板の板幅方向全体に広がるようにし、該熱延鋼板を通板することによって、該熱延鋼板の全面にレーザビームを照射することを特徴とする。
【００１２】
また、上記酸洗性向上方法において、１本または複数本のレーザビームを熱延鋼板の板幅方向に走査し、該レーザビームの走査領域が鋼板の板幅方向全体に広がるようにし、該熱延鋼板を通板することによって、該熱延鋼板の全面にレーザビームを照射することを特徴とする。
【００１３】
また、上記酸洗性向上方法において、前記レーザビームの照射によってスケール表面を加熱する際に、前記熱延鋼板の板幅方向についてセンター部よりもエッジ部における鋼板表面のスケールの表面温度を高くすることを特徴とする。
【００１４】
さらに、上記酸洗性向上方法において、前記レーザビームの照射によってスケール表面を加熱する前または後に、スケールに機械的な作用を与えることを特徴とする。
【発明の効果】
【００１５】
本発明によれば、熱間圧延後の鋼板を酸洗する前に鋼板表面のスケールにレーザを照射し、かつスケールの表面温度を特定範囲にすることにより、熱延鋼板表層のスケールを改質させて酸洗性を向上させる効果がある。さらに、酸洗設備での酸洗処理時間が短縮されるため、設備の処理能力が上がる効果がある。また、本発明の方法に用いられる装置は小型にできるため既設設備への追加が可能であり、新規設備を立ち上げることなくして酸洗設備の能力向上が得られる。以上のように、本発明は産業上有用な効果を奏する。
【発明を実施するための最良の形態】
【００１６】
本発明者らは、スケールを改質するための加熱方法を種々検討した結果、加熱時間が短時間であれば、空気などの酸化雰囲気でも上述したスケールと母材の密着性の増強が回避できるとの結論に至った。また、このための加熱源としてパワー密度を高くできるレーザを用いることが有効であること、さらに加熱処理のために適切な温度条件があることを見出した。すなわち本発明は、熱間圧延後の鋼板を酸洗する前に、前記スケールの最表層にレーザビームを照射して、該スケールの表面を１０００℃以上かつ母材と該スケールの界面の温度が１５００℃以下となるように加熱し、該スケール中の組成におけるウスタイトの比率を増加させることを特徴とする、熱延鋼板の酸洗方法である。
【００１７】
なお、上述の特許文献２〜４に記されている種々のレーザを利用する提案は、スケールの剥離やスケールへの亀裂付与を利用して、スケールと母材界面への酸液の浸透を速くし、酸洗性を向上させるものであり、本発明の主旨であるスケールの改質作用を利用する方法とは技術思想が異なるものであることを付記しておく。特許文献２の方法では、レーザビームを照射することでスケールを母材から瞬時に剥離する。また、特許文献３の方法では、レーザビームの照射による局部加熱によってスケールを母材から浮かせる。このようなスケールと母材の界面を剥離させる方法では、特許文献２の第１図に示されているように、スケール表面と界面の温度を共に、母材の沸点である３０００Ｋ程度まで高めなければならない。
【００１８】
一方、スケールの全体もしくは一部をＦｅＯ（ウスタイト）に改質する本発明の方法では、スケール表面の温度を１０００℃以上に加熱しさえすれば効果が得られる。この事実からも判るように、本発明はレーザエネルギーを効率的に利用した酸洗性向上方法である。また特許文献４に開示されたレーザ照射方法は、スケール表面にミシン目状に離散的な照射痕を付与することを特徴としており、スケール表面にレーザビームを連続的に照射する本発明の方法とは、照射方法が根本的に異なる。
【００１９】
本発明の本旨とするところをより詳らかとするため、以下、添付の図面に基づき詳細な説明を行なう。なお、本明細書及び図面において、実質的に同一の機能構成を有する要素については、同一の符号を付することにより重複説明を省略する。
【００２０】
以下、図１〜図５に基づき本発明の第一の実施形態を説明する。図１に、本発明の第一の実施の形態に係る熱延鋼板の酸洗性向上方法を実施するのに適した酸洗性向上装置Ｍの配置構成の一例を示す。この酸洗性向上装置Ｍは、酸洗設備における酸洗槽１０の前に、レーザ照射による加熱装置１２が付いた構成になっている。なお、鋼板Ｉは略水平な通板方向Ｘ（図１中、左から右に向かう方向）に連続的に通板されるようになっている。このようにして連続的に通板される鋼板Ｉのスケール表層に、１本または複数本のレーザビームが連続的に照射され、該スケールが加熱されることで改質される。図１に示す場合には、鋼板Iの表裏両面に同時に処理できるように、表裏面両側に加熱装置１２のレーザ照射装置１５を配している。本発明の方法では、レーザ照射・加熱は空気中で行われる。レーザ照射点において酸化防止の目的で使うシールドガス等も不要であり、設備を簡単にできる。以下では複数本のレーザビームが照射される場合を取り上げて説明する。
【００２１】
レーザ集光光学系２０の射出部は水平方向には固定されているが、鉛直方向には移動できるようになっている。この鉛直方向の移動によって、レーザ集光光学系２０は、処理される板の厚みに応じて射出部からスケール表面上までの距離（以下、ワークディスタンスと呼称する）を変えることができる。また、板の上下方向の振動によりワークディスタンスが変化しないように、搬送ロール２２を用いることが望ましい。なお、スケール表面についた汚れ等が原因となり、スパッタが上がってくることがある。これがレーザ集光光学系２０の射出部に付着しないように、エアを横から吹いてやることが望ましい。図１に示す場合には、鋼板Iの表裏面両側に配置したエアノズル２３を用いてエアを吹くようにしている。
【００２２】
図２に、レーザ照射装置１５の第一の構成例を示す。図示しないレーザ発振装置から出て光ファイバ２５を伝送されてきた複数のレーザビームＬ（図２中、左から順にレーザビームＬ１、レーザビームＬ２、レーザビームＬ３、・・・）が集光光学系２０を通って鋼板Ｉのスケール表面に照射されるようになっている。複数のレーザビームＬは、鋼板Ｉの板幅方向Ｙに沿って配置されている。また、各々のレーザビームＬの空間強度分布の形状はスケール表面において鋼板Ｉの幅方向Ｙに長い形状となっている。図２中、鋼板表面のレーザビームＬが照射されている領域を通るようにして板幅方向Ｙに平行な半直線ＡＢが規定されている。この半直線ＡＢ上におけるレーザビームＬの空間強度分布を図３に示す。図３では、横軸が鋼板Ｉの板幅方向Ｙにおける位置を示し、縦軸が各レーザビームＬの各位置におけるパワー密度を示している。
【００２３】
図３に示すように、各々のレーザビームＬ（レーザビームＬ１、レーザビームＬ２、レーザビームＬ３、・・・）の空間強度分布は、鋼板Ｉの板幅方向Ｙにおいて端にあたる部分が、隣り合うレーザビームＬ同士で互いに重なりあうように配置されている。これにより、鋼板Ｉの板幅方向Ｙの全域に亘ってレーザビームＬが照射されるようになっている。なお、図３に示す例では、複数のレーザビームＬを用いて鋼板Ｉの板幅方向Ｙの全域を網羅する場合について説明したが、１本のレーザビームＬで鋼板Ｉの板幅方向Ｙの全域を網羅するようにしてもよい。各々のレーザビームＬは連続的に照射されるから、通板される鋼板Ｉのコイル長手方向（通板方向Ｘ）にも連続的に照射されるため、結局、鋼板Ｉの全面に照射できるようになっている。
【００２４】
図４に、レーザ照射装置１５の第二の構成例を示す。パルスレーザを用いる点が図２に示すレーザ照射装置１５の照射法と異なる。図４においても、図２に示す第１の構成例の場合と同様にして、半直線ＡＢが規定されており、この半直線ＡＢ上における複数のレーザビームＬ（レーザビームＬ１、レーザビームＬ２、レーザビームＬ３、・・・）の空間強度分布は図３と同様に鋼板Iの板幅方向Ｙの全域に広がっている。このレーザ照射装置１５では、レーザビームＬ１、レーザビームＬ２、レーザビームＬ３、・・・のそれぞれについて、パルスレーザスポットを鋼板Ｉの通板方向Ｘにほぼ隙間なく重ね合わせられる。このようにしてパルスレーザを用いた場合には、パワー密度が高い分、処理に必要となるレーザの平均パワーを下げることができる。
【００２５】
図５に、レーザ照射装置１５の第三の構成例を示す。光ファイバ２５を介してファイバ伝送されてきたそれぞれのレーザビームＬは、ポリゴンミラー３０（ビームスキャン照射装置３０とも呼称する）で反射され、レーザ集光光学系２０を構成するfθレンズ３１を通過して集光され、鋼板Ｉのスケール表面に照射される。図５に示すように、レーザの走査方向は、鋼板Ｉの通板方向Ｘに対してほぼ直交し、鋼板Ｉの板幅方向Ｙに平行になっている。複数のレーザビームＬを光ファイバ２５で導光し、各レーザビームＬが照射する領域を組合わせることにより、鋼板Ｉの板幅方向Ｙの全域に亘って照射する点は上述（図２に示す第１の構成例による照射装置１５を用いた場合）の照射法と同様である。この方法を用いると、ポリゴンミラー３０を高速に回転させることによって、レーザビームＬを高速に走査することが可能であり、通板速度よりもビーム走査速度を大きくすることができるという利点がある。
【００２６】
図６に、レーザ照射装置１５の第四の構成例を示す。図６に示すレーザ照射装置１５の場合には、パルスレーザを用いる点が図５に示す第３の構成例によるレーザ照射装置１５を用いた場合の照射法と異なる。スキャナには、図５の光学系と同じくポリゴンミラー３０を用いている。パルスレーザスポットをほぼ隙間なく重ね合わせる処理である。パワー密度が高い分、処理に必要となるレーザの平均パワーを下げることができる。
【００２７】
本実施の形態では、レーザ照射によるスケール表面の最高到達温度は１０００℃以上とする。これは、Ｆｅ３Ｏ４＋Ｆｅ→４ＦｅＯで示される逆変態を起こさせるためである。従来、この逆変態反応は５８０℃以上で起こることが知られているが、レーザ照射時のように加熱時間が短い場合はこれより高い温度が必要となる。本発明者らは、スケール表面の温度を瞬間的に１０００℃以上に加熱すれば、1秒未満という非常に短い加熱時間でもＦｅＯ（ウスタイト）への逆変態が生じ、有意な酸洗速度向上効果が得られることを見出した。
【００２８】
ウスタイトの生成は、加熱量を大きくし、表面温度を上げるほど有利である。ここでスケールを溶融させるとさらに効果的である。これは、溶融によってＦｅ３Ｏ４（マグネタイト）とＦｅ（マグネタイト中の鉄粒子）が完全に混じりあうため、逆変態によるＦｅＯ（ウスタイト）の生成速度が増加するためである。溶融温度はスケールの組成にも依存するが、１５００℃程度である。
【００２９】
しかしながら、加熱量を大きくし過ぎると、母材の表層が溶融・再凝固により変形してしまい、酸洗後の外観不良や後工程において表面疵が発生する原因となる。したがって母材の表層が溶融・再凝固が回避されるように表面温度の上限が決まる。母材の融点は１５００℃程度であるから、母材とスケールの界面の温度が１５００℃以下となるようにレーザ照射条件を決める。
【００３０】
以上の温度条件が満たされる限り、本発明に用いるレーザ照射装置１５がパルスか連続波であるか、また、波長、パワー、ビーム形状、ビームの走査速度、ビームの本数等のレーザ照射パラメータ条件は問わない。スケールの表面温度、また母材表面の温度は、スケールの表面におけるレーザ波長に依存するレーザ光の吸収率、スケールの組成、および、スケールの厚みによって異なる。スケールの厚みと吸収率が判れば、簡単な熱伝導計算プログラムを実行することによって、与えられたレーザパラメータの条件下でのスケール表面と母材表面の温度の概算が可能である。
【００３１】
スケール表面の温度は例えば放射温度計やＣＣＤカメラシステムによってモニター可能である。図１に示す場合にはＣＣＤカメラ４０を用いたＣＣＤカメラシステム４１を付けている。温度測定結果をレーザパワーにフィードバックすれば、鋼種毎に異なる吸収率をリアルタイムで補償して、所定の温度範囲になるようレーザパワーを制御する操業が可能となる。
【００３２】
次に、本発明の第二の実施形態に係る酸洗性向上方法について説明する。本実施形態はエッジに近い部分のパワー密度を上げることに特徴がある。図２に示すレーザ照射装置１５を用いた本実施形態の例を図７に示す。図７は、図３と同様に、図２中鋼板表面にある半直線ＡＢ上におけるレーザビームＬの空間強度分布を示している。図３では、複数のレーザビームＬが板幅方向Ｙに作る空間強度分布は平坦であるのに対し、図７に示す本発明の第二の実施形態では鋼板Ｉの板幅方向Ｙにおける両エッジの近くに配置されたレーザビームＬ１とレーザビームＬＮのパワー密度を上げている。通常は板端から１００ｍｍ程度のエッジ部分のスケール厚みが大きく酸洗速度が遅いため、この部分の強度を大きくすることが効果的である。通常、エッジ部分のスケール厚みは他の部分と比較して２０−８０％程度大きい。このため、パワー密度はエッジ以外の部分と比較して２０-８０％程度大きくすることが効果的である。
【００３３】
以上の実施形態では、酸洗設備の中において酸洗槽１０の前でスケールの表面にレーザビームを照射する例を説明してきたが、レーザ照射による加熱は必ずしも酸洗設備において行なわれる必要はなく、熱延鋼板の巻き取り後、酸洗設備において酸洗層に入るまでのタイミングであればどこで行なわれてもよい。例えば、熱延鋼板の矯正等を行なう精整工程にレーザ照射による加熱装置を取り付け、精整工程でレーザを照射した熱延鋼板を酸洗設備に搬送し酸洗すれば、上述したのと同様の酸洗性向上効果が得られる。
【００３４】
図８に本発明の第三の実施形態における酸洗性向上方法を実施するのに適した酸洗性向上装置Ｍの構成例を示す概念図を示す。この酸洗性向上装置Ｍは、酸洗設備における酸洗槽１０の前（即ち、鋼板Ｉの通板方向Ｘにおける上流）に、レーザ照射装置１５を利用した加熱装置１２が付けられており、そのさらに前に、スケールへの微細亀裂の付与やスケールを母材から浮かせるなど、鋼板Ｉに機械的な作用を与える装置４５が付けられた構成になっている。加熱装置１２のレーザ照射装置１５は上述した本発明の実施形態のいずれの構成であってもよい。機械歪を付与するための装置４５としては、例えばテンションレベラー、ショットブラスト装置、伸び歪みを付与する圧延機を用いてよい。このように、従来から用いられている機械的な歪みを付与する装置４５によって、母材界面との密着性を弱めたり、酸液が浸透しやすいように微細亀裂を導入したりする効果と、レーザビームの照射でウスタイトを増加させる効果を重畳させることで、さらなる酸洗速度の向上が得られる。もちろん、機械歪を付与する装置とレーザ照射による加熱装置の順序を入れ換えて、レーザビームの照射でウスタイトを増加させた後に、機械的な歪みを付与した後、酸に浸漬する方法でもよい。さらにまた、機械歪の付与とレーザの照射は、必ずしも酸洗設備において行なわれる必要はない。これらの一方または両方を、熱延鋼板の巻き取り後にある酸洗工程とは別の工程において行なってもよい。
【実施例】
【００３５】
以下、本発明の実施例について説明する。図８に示すように、酸洗設備における酸洗性向上装置Ｍのテンションレベラー４５と酸洗槽１０の間に、レーザ照射装置１５を利用した加熱装置１２を付けた。レーザ照射装置１５は、図２に概略を示す装置を用いた。レーザ光としては、半導体レーザ（波長：８０８ｎｍ）を用いた。集光形状は０．５ｍｍ（通板方向）×１００ｍｍ（板幅方向）とし、１０００ｍｍ幅の鋼板Ｉに対し表面、裏面それぞれ１０台ずつのレーザ照射装置１５を配置し、鋼板Ｉの板幅方向Ｙの全域をカバーした。レーザ照射装置１５の１台あたりのパワーは０〜１０ｋＷの範囲で変化させ、レーザビームは連続的に発振させた。以上のような条件下で、２８０ＭＰａ級の熱延鋼板（厚み６ｍｍ）を酸洗した結果が以下に示す第一の実施例、第二の実施例及び第三の実施例である。
【００３６】
＜第一の実施例＞
まず、第一の実施例として、テンションレベラー４５において歪を与えることなく、熱延鋼板Ｉの板幅方向Ｙに対して、図３に示すようにレーザビームの強度を均一とした条件下でレーザを照射し酸洗した結果を図９に示す。レーザパワーを変化させることで、スケール表面の最高温度を変えた。図９の横軸であるスケールの最高温度は、ＣＣＤカメラシステムで測定した温度を示す。それぞれの温度に対して、酸洗ラインにおける鋼板Ｉの通板速度を変えながら、板幅方向Ｙの全体が酸洗されるまでに要する最短の浸漬時間（以下、酸洗時間と呼称する）を測定した。図９には、測定した最高温度と対応する酸洗時間の関係が分かるように菱形の記号をプロットした。また、オフラインにおいて同種の鋼板に同様のレーザ処理を行い、各温度に対して処理後スケール中のＦｅＯ（ウスタイト）の比率をＸ線回折法により求めた。なお、未処理材ではＦｅＯ（ウスタイト）の比率は０％であった。図９には、測定した最高温度と対応する処理後スケール中のＦｅＯ（ウスタイト）の比率の関係が分かるように四角形の記号を用いてプロットした。
【００３７】
図９に示すように、鋼板Ｉの表面の最高温度が５００℃以下の場合は酸洗時間の短縮は見られないが、７００℃以上とした場合はＦｅＯが生成するとともに酸洗時間が短縮されている。ただし、７００℃では酸洗時間の短縮割合は１〜２%程度と非常に小さい。有意な効果が見られるのは、スケール表面の最高温度を１０００℃以上とした条件においてである。また、１５００℃以上とする条件で急激に効果がアップしている。これはスケールが溶融することで、逆変態反応によるウスタイトの生成が促進されるからである。本実施例では、レーザ光として連続発振の半導体レーザ（波長：８０８ｎｍ）を用いたが、レーザ照射装置１５の種類や、波長、パワー、ビーム形状、ビームの走査速度、ビームの本数等のレーザ照射パラメータを変えても、スケール表面の最高温度が１０００℃以上となる条件であれば、ＦｅＯ（ウスタイト）が生成されて酸洗時間を短縮する効果が得られる。
【００３８】
スケール表面の最高温度を２３００℃とした場合は酸洗時間の短縮割合は６７％となったものの、母材の表層が溶融・再凝固により変形してしまい、酸洗後に外観不良が発生してしまった。本実施例についてスケールと母材の界面の最高温度を熱伝導計算プログラムにより推定すると、鋼板Ｉのスケール表面の最高温度が１７００℃の場合は１２００℃、表面の最高温度が２３００℃の場合は１６００℃となる。表面の最高温度が２３００℃の場合に母材の表層が溶融・再凝固したのは界面の最高温度が１５００℃を超えたためである。
【００３９】
＜第二の実施例＞
上記第一の実施例において、酸洗完了までの時間が最も遅いのはエッジ部であった。そこで、第二の実施例として、本発明の第二の実施形態を適用し、図７に示すように、両側のエッジを含む１００ｍｍ幅（板幅方向の両端と表裏面の計４箇所）の部分（以下、エッジ部と呼称する）に照射されるレーザビームのパワーをエッジ部以外に照射されるレーザのパワーに比べて４０％高めた処理を実施した。スケールの表面温度はエッジ部以外では１５００℃、エッジ部では１７００℃であった。このとき、酸洗時間は５０秒となった。第一の実施例において板幅方向Ｙにわたり全ての部分で表面温度が１５００℃であった場合の酸洗時間は７０秒であったから、エッジ部のみパワーを引き上げることで３０％という大きな短縮効果が得られた。
【００４０】
＜第三の実施例＞
さらに、第三の実施例として、本発明の第三の実施形態を適用し、図８中に示すテンションレベラー４５により０．２％の曲げ加工を与え、その後レーザ照射する方法を用いた。レーザ照射条件は上記第二の実施例と同じとした。酸洗時間は４０秒となり、機械歪の付与との組み合わせでさらに２０％の短縮効果が得られた。
【産業上の利用可能性】
【００４１】
本発明は、鋼材の酸洗性を向上させる際に特に有用である。
【図面の簡単な説明】
【００４２】
【図１】本発明の第一の実施形態に係る、熱延鋼板の酸洗性向上方法を実施するのに適した酸洗性向上装置Ｍの配置構成例を示す概念図である。
【図２】本発明の実施形態に係る酸洗性向上装置Ｍが備えるレーザ照射装置１５の第一の配置構成例を示す概念図である。
【図３】図２に示すレーザ照射装置１５が照射する複数のレーザビームＬの板幅方向Ｙにおける空間強度分布を示す図である。
【図４】本発明の実施形態に係る酸洗性向上装置Ｍが備えるレーザ照射装置１５の第二の配置構成例を示す概念図である。
【図５】本発明の実施形態に係る酸洗性向上装置Ｍが備えるレーザ照射装置１５の第三の配置構成例を示す概念図である。
【図６】本発明の実施形態に係る酸洗性向上装置Ｍが備えるレーザ照射装置１５の第四の配置構成例を示す概念図である。
【図７】本発明の第二の実施形態に係る熱延鋼板の酸洗性向上方法を実施した場合に、レーザ照射装置１５が照射する複数のレーザビームＬの板幅方向Ｙにおける空間強度分布を示す図である。
【図８】本発明の第三の実施形態に係る、熱延鋼板の酸洗性向上方法を実施するのに適した酸洗性向上装置Ｍの配置構成例を示す概念図である。
【図９】本発明の実施例における、酸洗時間のスケール表面温度依存性とスケール中のＦｅＯ（ウスタイト）の比率のスケール表面温度依存性とを各々示すグラフである。
【符号の説明】
【００４３】
１０    酸洗槽
１２    加熱装置
１５    レーザ照射装置
２０    レーザ集光光学系
２２    搬送ロール
２３    エアノズル
２５    光ファイバ
３０    ポリゴンミラー(ビームスキャン照射装置)
３１    ｆθレンズ
４０    ＣＣＤカメラ
４１    ＣＣＤカメラシステム
４５    テンションレベラー（鋼板に機械的な作用を与える装置）
ＡＢ    半直線
Ｉ    鋼板
Ｌ、Ｌ１、Ｌ２、Ｌ３・・・ＬＮ    レーザビーム
Ｍ    酸洗性向上装置
Ｘ    鋼板の通板方向
Ｙ    鋼板の板幅方向
【図１】
2008302395.tif 000003
【図２】
2008302395.tif 000004
【図３】
2008302395.tif 000005
【図４】
2008302395.tif 000006
【図５】
2008302395.tif 000007
【図６】
2008302395.tif 000008
【図７】
2008302395.tif 000009
【図８】
2008302395.tif 000010
【図９】
2008302395.tif 000011